(57)【要約】【課題】本発明の課題は、優れた２色比を有する光吸収異方性膜を形成できる着色組成物、２色性色素化合物、光吸収異方性膜、積層体および画像表示装置を提供することである。【解決手段】本発明の着色組成物は、ハンセン溶解度パラメータが１７．５以上であり、かつ、下記式（１）で表される構造を有する２色性色素化合物と、液晶性化合物と、を含有する。2020117716.tif 000023  上記式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。上記式（１）中、Ｌ１およびＬ２は、それぞれ独立に、置換基を表す。【選択図】なし【特許請求の範囲】
【請求項１】
ハンセン溶解度パラメータが１７．５以上であり、かつ、下記式（１）で表される構造を有する２色性色素化合物と、液晶性化合物と、を含有する、着色組成物。
【化１】
2020117716.tif 000019
前記式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。
前記式（１）中、Ｌ１およびＬ２は、それぞれ独立に、置換基を表す。
【請求項２】
前記式（１）で表される構造が、下記式（２）で表される構造である、請求項１に記載の着色組成物。
【化２】
2020117716.tif 000020
前記式（２）中、Ａ４は、置換基を有していてもよい２価の芳香族基を表す。
前記式（２）中、Ｌ３およびＬ４は、それぞれ独立に、置換基を表す。
前記式（２）中、Ｅは、窒素原子、酸素原子および硫黄原子のいずれかの原子を表す。
前記式（２）中、Ｒ１は、水素原子、ハロゲン原子、置換基を有していてもよいアルキル基および置換基を有していてもよいアルコキシ基のいずれかの基または原子を表す。
前記式（２）中、Ｒ２は、水素原子または置換基を有していてもよいアルキル基を表す。
前記式（２）中、Ｒ３は、水素原子または置換基を表す。
前記式（２）中、ｎは、０または１を表す。ただし、Ｅが窒素原子である場合には、ｎは１であり、Ｅが酸素原子または硫黄原子である場合には、ｎは０である。
【請求項３】
前記式（２）において、Ａ４がフェニレン基である、請求項２に記載の着色組成物。
【請求項４】
前記式（２）において、Ｌ３およびＬ４の少なくとも一方が架橋性基を含む、請求項２または３に記載の着色組成物。
【請求項５】
前記式（２）において、Ｌ３およびＬ４の両方が架橋性基を含む、請求項２〜４のいずれか１項に記載の着色組成物。
【請求項６】
前記架橋性基が、アクリロイル基またはメタクリロイル基である、請求項４または５に記載の着色組成物。
【請求項７】
前記２色性色素化合物のハンセン溶解度パラメータと、前記液晶性化合物のハンセン溶解度パラメータと、の差の絶対値が、０より大きく４．５以下である、請求項１〜６のいずれか１項に記載の着色組成物。
【請求項８】
ハンセン溶解度パラメータが１７．５以上であり、かつ、下記式（１）で表される構造を有する、２色性色素化合物。
【化３】
2020117716.tif 000021
前記式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。
前記式（１）中、Ｌ１およびＬ２は、それぞれ独立に、置換基を表す。
【請求項９】
下記式（２）で表される構造を有する、請求項８に記載の２色性色素化合物。
【化４】
2020117716.tif 000022
前記式（２）中、Ａ４は、置換基を有していてもよい２価の芳香族基を表す。
前記式（２）中、Ｌ３およびＬ４は、それぞれ独立に、置換基を表す。
前記式（２）中、Ｅは、窒素原子、酸素原子および硫黄原子のいずれかの原子を表す。
前記式（２）中、Ｒ１は、水素原子、ハロゲン原子、置換基を有していてもよいアルキル基および置換基を有していてもよいアルコキシ基のいずれかの基または原子を表す。
前記式（２）中、Ｒ２は、水素原子または置換基を有していてもよいアルキル基を表す。
前記式（２）中、Ｒ３は、水素原子または置換基を表す。
前記式（２）中、ｎは、０または１を表す。ただし、Ｅが窒素原子である場合には、ｎは１であり、Ｅが酸素原子または硫黄原子である場合には、ｎは０である。
【請求項１０】
前記式（２）において、Ａ４がフェニレン基である、請求項９に記載の２色性色素化合物。
【請求項１１】
前記式（２）において、Ｌ３およびＬ４の少なくとも一方が架橋性基を含む、請求項９または１０に記載の２色性色素化合物。
【請求項１２】
前記式（２）において、Ｌ３およびＬ４の両方が架橋性基を含む、請求項９〜１１のいずれか１項に記載の２色性色素化合物。
【請求項１３】
前記架橋性基が、アクリロイル基またはメタクリロイル基である、請求項１１または１２に記載の２色性色素化合物。
【請求項１４】
請求項１〜７のいずれか１項に記載の着色組成物を用いて形成される、光吸収異方性膜。
【請求項１５】
基材と、
前記基材上に形成された請求項１４に記載の光吸収異方性膜と、
を有する、積層体。
【請求項１６】
さらに、前記光吸収異方性膜上に形成されたλ／４板を有する、請求項１５に記載の積層体。
【請求項１７】
請求項１４に記載の光吸収異方性膜、または、請求項１５もしくは請求項１６に記載の積層体を有する、画像表示装置。
【発明の詳細な説明】
【技術分野】
【０００１】
本発明は、着色組成物、２色性色素化合物、光吸収異方性膜、積層体および画像表示装置に関する。
【背景技術】
【０００２】
従来、レーザー光または自然光を含む照射光の減衰機能、偏光機能、散乱機能または遮光機能等が必要となった際には、それぞれの機能ごとに異なった原理によって作動する装置を利用していた。そのため、上記の機能に対応する製品も、それぞれの機能別に異なった製造工程によって製造されていた。
例えば、液晶ディスプレイ（liquid crystal display：ＬＣＤ）では、表示における旋光性または複屈折性を制御するために直線偏光板または円偏光板が用いられている。また、有機発光ダイオード（Organic Light Emitting Diode：ＯＬＥＤ）においても、外光の反射防止のために円偏光板が使用されている。
【０００３】
従来、これらの偏光板（偏光素子）には、ヨウ素が２色性物質として広く使用されてきたが、ヨウ素の代わりに有機色素を２色性物質として使用する偏光素子についても検討されている。
例えば、特許文献１には、「少なくとも１種のサーモトロピック液晶性二色性色素、及び少なくとも１種のサーモトロピック液晶性高分子を含有し、上記サーモトロピック液晶性二色性色素の光吸収異方性膜中における質量含有率が３０％以上であることを特徴とする光吸収異方性膜。」が記載されている（［請求項１］）。
【先行技術文献】
【特許文献】
【０００４】
【特許文献１】特開２０１１−２３７５１３号公報
【発明の概要】
【発明が解決しようとする課題】
【０００５】
本発明者らは、特許文献１に記載された光吸収異方性膜について検討したところ、光吸収異方性膜の形成に用いられる着色組成物に含まれる２色性色素化合物の種類によっては、光吸収異方性膜に含まれる２色性色素化合物の配向度が低く、光吸収異方性膜の２色比が劣ることを見出した。
【０００６】
そこで、本発明は、優れた２色比を有する光吸収異方性膜を形成できる着色組成物、２色性色素化合物、光吸収異方性膜、積層体および画像表示装置を提供することを課題とする。
【課題を解決するための手段】
【０００７】
本発明者は、上記課題について鋭意検討した結果、特定のハンセン溶解度パラメータを有し、かつ特定の構造を有する２色性色素化合物を含有する着色組成物を用いることにより、２色比に優れた光吸収異方性膜が得られることを見出し、本発明に至った。
すなわち、本発明者は、以下の構成により上記課題が解決できることを見出した。
【０００８】
［１］
ハンセン溶解度パラメータが１７．５以上であり、かつ、後述する式（１）で表される構造を有する２色性色素化合物と、液晶性化合物と、を含有する、着色組成物。
後述する式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。
後述する式（１）中、Ｌ１およびＬ２は、それぞれ独立に、置換基を表す。
［２］
後述する式（１）で表される構造が、後述する式（２）で表される構造である、上記［１］に記載の着色組成物。
後述する式（２）中、Ａ４は、置換基を有していてもよい２価の芳香族基を表す。
後述する式（２）中、Ｌ３およびＬ４は、それぞれ独立に、置換基を表す。
後述する式（２）中、Ｅは、窒素原子、酸素原子および硫黄原子のいずれかの原子を表す。
後述する式（２）中、Ｒ１は、水素原子、ハロゲン原子、置換基を有していてもよいアルキル基および置換基を有していてもよいアルコキシ基のいずれかの基または原子を表す。
後述する式（２）中、Ｒ２は、水素原子または置換基を有していてもよいアルキル基を表す。
後述する式（２）中、Ｒ３は、水素原子または置換基を表す。
後述する式（２）中、ｎは、０または１を表す。ただし、Ｅが窒素原子である場合には、ｎは１であり、Ｅが酸素原子または硫黄原子である場合には、ｎは０である。
［３］
後述する式（２）において、Ａ４がフェニレン基である、上記［２］に記載の着色組成物。
［４］
後述する式（２）において、Ｌ３およびＬ４の少なくとも一方が架橋性基を含む、上記［２］または［３］に記載の着色組成物。
［５］
後述する式（２）において、Ｌ３およびＬ４の両方が架橋性基を含む、上記［２］〜［４］のいずれか１つに記載の着色組成物。
［６］
上記架橋性基が、アクリロイル基またはメタクリロイル基である、上記［４］または［５］に記載の着色組成物。
［７］
上記２色性色素化合物のハンセン溶解度パラメータと、上記液晶性化合物のハンセン溶解度パラメータと、の差の絶対値が、０より大きく４．５以下である、上記［１］〜［６］のいずれか１つに記載の着色組成物。
［８］
ハンセン溶解度パラメータが１７．５以上であり、かつ、後述する式（１）で表される構造を有する、２色性色素化合物。
後述する式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。
後述する式（１）中、Ｌ１およびＬ２は、それぞれ独立に、置換基を表す。
［９］
後述する式（２）で表される構造を有する、上記［８］に記載の２色性色素化合物。
後述する式（２）中、Ａ４は、置換基を有していてもよい２価の芳香族基を表す。
後述する式（２）中、Ｌ３およびＬ４は、それぞれ独立に、置換基を表す。
後述する式（２）中、Ｅは、窒素原子、酸素原子および硫黄原子のいずれかの原子を表す。
後述する式（２）中、Ｒ１は、水素原子、ハロゲン原子、置換基を有していてもよいアルキル基および置換基を有していてもよいアルコキシ基のいずれかの基または原子を表す。
後述する式（２）中、Ｒ２は、水素原子または置換基を有していてもよいアルキル基を表す。
後述する式（２）中、Ｒ３は、水素原子または置換基を表す。
後述する式（２）中、ｎは、０または１を表す。ただし、Ｅが窒素原子である場合には、ｎは１であり、Ｅが酸素原子または硫黄原子である場合には、ｎは０である。
［１０］
後述する式（２）において、Ａ４がフェニレン基である、上記［９］に記載の２色性色素化合物。
［１１］
後述する式（２）において、Ｌ３およびＬ４の少なくとも一方が架橋性基を含む、上記［９］または［１０］に記載の２色性色素化合物。
［１２］
後述する式（２）において、Ｌ３およびＬ４の両方が架橋性基を含む、上記［９］〜［１１］のいずれか１つに記載の２色性色素化合物。
［１３］
上記架橋性基が、アクリロイル基またはメタクリロイル基である、上記［１１］または［１２］に記載の２色性色素化合物。
［１４］
上記［１］〜［７］のいずれか１つに記載の着色組成物を用いて形成される、光吸収異方性膜。
［１５］
基材と、
上記基材上に形成された上記［１４］に記載の光吸収異方性膜と、
を有する、積層体。
［１６］
さらに、上記光吸収異方性膜上に形成されたλ／４板を有する、上記［１５］に記載の積層体。
［１７］
上記［１４］に記載の光吸収異方性膜、または、上記［１５］もしくは［１６］に記載の積層体を有する、画像表示装置。
【発明の効果】
【０００９】
以下に示すように、本発明によれば、優れた２色比を有する光吸収異方性膜を形成できる着色組成物、２色性色素化合物、光吸収異方性膜、積層体および画像表示装置を提供することができる。
【発明を実施するための形態】
【００１０】
以下に、本発明について説明する。
以下に記載する構成要件の説明は、本発明の代表的な実施態様に基づいてなされることがあるが、本発明はそのような実施態様に限定されるものではない。
なお、本発明において「〜」を用いて表される数値範囲は、「〜」の前後に記載される数値を下限値および上限値として含む範囲を意味する。
【００１１】
［着色組成物］
本発明の着色組成物は、ハンセン溶解度パラメータ（以下、単に「ＨＳＰ値」ともいう。）が１７．５以上であり、かつ、後述する式（１）で表される構造を有する２色性色素化合物と、液晶性化合物と、を含有する。
【００１２】
本発明の着色組成物によれば、ＨＳＰ値が１７．５以上であり、かつ、後述する式（１）で表される構造を有する２色性色素化合物を含有することにより、２色比に優れた光吸収異方性膜が得られる。
この理由の詳細は未だ明らかになっていないが、本発明者らは以下の理由によるものと推測している。
後述するように、式（１）で表される構造において、チエノチアゾール基が含まれている。チエノチアゾール基を有する２色性色素化合物は、非常に高い配向度を示す化合物である。したがって、チエノチアゾール基を有する２色性色素化合物を含有する２色性色素化合物を用いることにより、２色比の高い光吸収異方性膜を形成できると考えられる。
しかしながら、本発明者らが、チエノチアゾール基を有する２色性色素化合物について検討を重ねたところ、チエノチアゾール基を有する２色性色素化合物の種類によっては、得られる光吸収異方性膜の配向度が不十分となり、２色比が低下することを見出した。この理由の詳細は、未だ明らかになっていないが、着色組成物に含まれる２色性色素化合物と液晶性化合物との相溶性が高すぎると、液晶性化合物の２色比に影響されて、光吸収異方性膜の２色比が低下すると推測している。
そこで、本発明者らがさらに検討を重ねたところ、特定のＨＳＰ値を有するチエノチアゾール基を有する２色性色素化合物を用いることにより、２色比に優れた光吸収異方性膜が得られることを見出した。これは、２色性色素化合物本来の２色比を発現させることができる程度に、２色性色素化合物と液晶性化合物とがミクロ相分離状態などの良好な相溶状態になったためと推測している。
【００１３】
以下、本発明の着色組成物に含まれる成分および含まれ得る成分について説明する。
【００１４】
＜２色性色素化合物＞
本発明の着色組成物は、ＨＳＰ値が１７．５以上であり、かつ、下記式（１）で表される構造を有する２色性色素化合物（以下、「特定２色性色素化合物」ともいう。）を含有する。
【００１５】
【化１】
2020117716.tif 000002
【００１６】
式（１）中、Ａ１、Ａ２およびＡ３は、それぞれ独立に、置換基を有していてもよい２価の芳香族基を表す。ただし、Ａ１、Ａ２およびＡ３のうちいずれか１つが、置換基を有していてもよい２価のチエノチアゾール基を表す。
Ｌ１およびＬ２は、それぞれ独立に、置換基を表す。
【００１７】
上記式（１）中、Ａ１、Ａ２およびＡ３が表す「置換基を有していてもよい２価の芳香族基」について説明する。
上記置換基としては、例えば、特許文献１（特開２０１１−２３７５１３号公報）の［０２３７］〜［０２４０］段落に記載された置換基群Ｇが挙げられ、中でも、ハロゲン原子、アルキル基、アルコキシ基、アルコキシカルボニル基（例えば、メトキシカルボニル、エトキシカルボニルなど）、アリールオキシカルボニル基（例えば、フェノキシカルボニル、４−メチルフェノキシカルボニル、４−メトキシフェニルカルボニルなど）等が好適に挙げられ、アルキル基がより好適に挙げられ、炭素数１〜５のアルキル基がさらに好適に挙げられる。
２価の芳香族基としては、例えば、２価の芳香族炭化水素基および２価の芳香族複素環基が挙げられる。
上記２価の芳香族炭化水素基としては、例えば、炭素数６〜１２のアリーレン基が挙げられ、具体的には、フェニレン基、クメニレン基、メシチレン基、トリレン基、キシリレン基等が挙げられる。中でもフェニレン基が好ましい。
また、上記２価の芳香族複素環基としては、単環または２環性の複素環由来の基が好ましい。芳香族複素環基を構成する炭素以外の原子としては、窒素原子、硫黄原子および酸素原子が挙げられる。芳香族複素環基が炭素以外の環を構成する原子を複数有する場合、これらは同一であっても異なっていてもよい。芳香族複素環基としては、具体的には、ピリジレン基（ピリジン−ジイル基）、キノリレン基（キノリン−ジイル基）、イソキノリレン基（イソキノリン−ジイル基）、ベンゾチアジアゾール−ジイル基、フタルイミド−ジイル基、チエノチアゾール−ジイル基（本発明において、「チエノチアゾール基」という。）等が挙げられる。
上記２価の芳香族基の中でも、２価の芳香族炭化水素基が好ましい。
【００１８】
ここで、Ａ１、Ａ２およびＡ３のうちいずれか１つが、置換基を有していてもよい２価のチエノチアゾール基である。２価のチエノチアゾール基の置換基の具体例は、上述した「置換基を有していてもよい２価の芳香族基」における置換基と同じであり、好ましい態様も同じである。
Ａ１、Ａ２およびＡ３のうち、Ａ２が２価のチエノチアゾール基であることが好ましい。この場合には、Ａ１およびＡ２は、置換基を有していてもよい２価の芳香族基を表す。
Ａ２が２価のチエノチアゾール基である場合には、Ａ１およびＡ２の少なくとも一方が置換基を有していてもよい２価の芳香族炭化水素基であることが好ましく、Ａ１およびＡ２の両方が置換基を有していてもよい２価の芳香族炭化水素基であることがより好ましい。
【００１９】
上記式（１）中、Ｌ１およびＬ２が表す「置換基」について説明する。
上記置換基としては、アゾ化合物の溶解性やネマティック液晶性を高めるために導入される基、色素としての色調を調節するために導入される電子供与性や電子吸引性を有する基、または、配向を固定化するために導入される架橋性基（重合性基）を有する基が好ましい。
例えば、置換基としては、アルキル基（好ましくは炭素数１〜２０、より好ましくは炭素数１〜１２、特に好ましくは炭素数１〜８のアルキル基であり、例えば、メチル基、エチル基、イソプロピル基、ｔｅｒｔ-ブチル基、ｎ-オクチル基、ｎ-デシル基、ｎ-ヘキサデシル基、シクロプロピル基、シクロペンチル基、シクロヘキシル基などが挙げられる）、アルケニル基（好ましくは炭素数２〜２０、より好ましくは炭素数２〜１２、特に好ましくは炭素数２〜８のアルケニル基であり、例えば、ビニル基、アリル基、２-ブテニル基、３-ペンテニル基などが挙げられる）、アルキニル基（好ましくは炭素数２〜２０、より好ましくは炭素数２〜１２、特に好ましくは炭素数２〜８のアルキニル基であり、例えば、プロパルギル基、３-ペンチニル基などが挙げられる）、アリール基（好ましくは炭素数６〜３０、より好ましくは炭素数６〜２０、特に好ましくは炭素数６〜１２のアリール基であり、例えば、フェニル基、２，６-ジエチルフェニル基、３，５-ジトリフルオロメチルフェニル基、スチリル基、ナフチル基、ビフェニル基などが挙げられる）、置換もしくは無置換のアミノ基（好ましくは炭素数０〜２０、より好ましくは炭素数０〜１０、特に好ましくは炭素数０〜６のアミノ基であり、例えば、無置換アミノ基、メチルアミノ基、ジメチルアミノ基、ジエチルアミノ基、アニリノ基などが挙げられる）、アルコキシ基（好ましくは炭素数１〜２０、より好ましくは炭素数１〜１５であり、例えば、メトキシ基、エトキシ基、ブトキシ基などが挙げられる）、オキシカルボニル基（好ましくは炭素数２〜２０、より好ましくは炭素数２〜１５、特に好ましくは２〜１０であり、例えば、メトキシカルボニル基、エトキシカルボニル基、フェノキシカルボニル基などが挙げられる）、アシルオキシ基（好ましくは炭素数２〜２０、より好ましくは炭素数２〜１０、特に好ましくは２〜６であり、例えば、アセトキシ基、ベンゾイルオキシ基、アクリロイル基およびメタクリロイル基などが挙げられる）、アシルアミノ基（好ましくは炭素数２〜２０、より好ましくは炭素数２〜１０、特に好ましくは炭素数２〜６であり、例えばアセチルアミノ基、ベンゾイルアミノ基などが挙げられる）、アルコキシカルボニルアミノ基（好ましくは炭素数２〜２０、より好ましくは炭素数２〜１０、特に好ましくは炭素数２〜６であり、例えば、メトキシカルボニルアミノ基などが挙げられる）、アリールオキシカルボニルアミノ基（好ましくは炭素数７〜２０、より好ましくは炭素数７〜１６、特に好ましくは炭素数７〜１２であり、例えば、フェニルオキシカルボニルアミノ基などが挙げられる）、スルホニルアミノ基（好ましくは炭素数１〜２０、より好ましくは炭素数１〜１０、特に好ましくは炭素数１〜６であり、例えば、メタンスルホニルアミノ基、ベンゼンスルホニルアミノ基などが挙げられる）、スルファモイル基（好ましくは炭素数０〜２０、より好ましくは炭素数０〜１０、特に好ましくは炭素数０〜６であり、例えば、スルファモイル基、メチルスルファモイル基、ジメチルスルファモイル基、フェニルスルファモイル基などが挙げられる）、カルバモイル基（好ましくは炭素数１〜２０、より好ましくは炭素数１〜１０、特に好ましくは炭素数１〜６であり、例えば、無置換のカルバモイル基、メチルカルバモイル基、ジエチルカルバモイル基、フェニルカルバモイル基などが挙げられる）、アルキルチオ基（好ましくは炭素数１〜２０、より好ましくは炭素数１〜１０、特に好ましくは炭素数１〜６であり、例えば、メチルチオ基、エチルチオ基などが挙げられる）、アリールチオ基（好ましくは炭素数６〜２０、より好ましくは炭素数６〜１６、特に好ましくは炭素数６〜１２であり、例えば、フェニルチオ基などが挙げられる）、スルホニル基（好ましくは炭素数１〜２０、より好ましくは炭素数１〜１０、特に好ましくは炭素数１〜６であり、例えば、メシル基、トシル基などが挙げられる）、スルフィニル基（好ましくは炭素数１〜２０、より好ましくは炭素数１〜１０、特に好ましくは炭素数１〜６であり、例えば、メタンスルフィニル基、ベンゼンスルフィニル基などが挙げられる）、ウレイド基（好ましくは炭素数１〜２０、より好ましくは炭素数１〜１０、特に好ましくは炭素数１〜６であり、例えば、無置換のウレイド基、メチルウレイド基、フェニルウレイド基などが挙げられる）、リン酸アミド基（好ましくは炭素数１〜２０、より好ましくは炭素数１〜１０、特に好ましくは炭素数１〜６であり、例えば、ジエチルリン酸アミド基、フェニルリン酸アミド基などが挙げられる）、ヒドロキシ基、メルカプト基、ハロゲン原子（例えばフッ素原子、塩素原子、臭素原子、ヨウ素原子）、シアノ基、ニトロ基、ヒドロキサム酸基、スルフィノ基、ヒドラジノ基、イミノ基、アゾ基、ヘテロ環基（好ましくは炭素数１〜３０、より好ましくは１〜１２のヘテロ環基であり、例えば、窒素原子、酸素原子、硫黄原子等のヘテロ原子を有するヘテロ環基であり、例えば、エポキシ基、オキセタニル基、イミダゾリル基、ピリジル基、キノリル基、フリル基、ピペリジル基、モルホリノ基、ベンゾオキサゾリル基、ベンズイミダゾリル基、ベンズチアゾリル基などが挙げられる）、シリル基（好ましくは、炭素数３〜４０、より好ましくは炭素数３〜３０、特に好ましくは、炭素数３〜２４のシリル基であり、例えば、トリメチルシリル基、トリフェニルシリル基などが挙げられる）が含まれる。
これらの置換基はさらにこれらの置換基によって置換されていてもよい。また、置換基を２つ以上有する場合は、同じでも異なってもよい。また、可能な場合には互いに結合して環を形成していてもよい。
【００２０】
Ｌ１およびＬ２が表す置換基として好ましくは、置換基を有していてもよいアルキル基、置換基を有していてもよいアルケニル基、置換基を有していてもよいアルキニル基、置換基を有していてもよいアリール基、置換基を有していてもよいアルコキシ基、置換基を有していてもよいオキシカルボニル基、置換基を有していてもよいアシルオキシ基、置換基を有していてもよいアシルアミノ基、置換基を有していてもよいアミノ基、置換基を有していてもよいアルコキシカルボニルアミノ基、置換基を有していてもよいスルホニルアミノ基、置換基を有していてもよいスルファモイル基、置換基を有していてもよいカルバモイル基、置換基を有していてもよいアルキルチオ基、置換基を有していてもよいスルホニル基、置換基を有していてもよいウレイド基、ニトロ基、ヒドロキシ基、シアノ基、イミノ基、アゾ基、ハロゲン原子、および、ヘテロ環基であり、より好ましくは、置換基を有していてもよいアルキル基、置換基を有していてもよいアルケニル基、置換基を有していてもよいアリール基、置換基を有していてもよいアルコキシ基、置換基を有していてもよいオキシカルボニル基、置換基を有していてもよいアシルオキシ基、置換基を有していてもよいアミノ基、ニトロ基、イミノ基、および、アゾ基である。
【００２１】
Ｌ１およびＬ２の少なくとも一方は、架橋性基（重合性基）を含むことが好ましく、Ｌ１およびＬ２の両方に架橋性基を含むことがより好ましい。これにより、特定２色性色素化合物のＨＳＰ値を所望の値にすることが容易となったり、光吸収異方性膜の２色比をより向上できたりする。また、２色性色素化合物自体の硬化を促進できるので、光吸収異方性膜の硬化性および耐久性を向上できるという利点がある。
架橋性基としては、具体的には、特開２０１０−２４４０３８号公報の［００４０］〜［００５０］段落に記載された重合性基が挙げられ、反応性および合成適性の観点から、アクリロイル基、メタクリロイル基、エポキシ基、オキセタニル基、および、スチリル基が好ましく、アクリロイル基およびメタクリロイル基がより好ましい。
【００２２】
Ｌ１およびＬ２の好適な態様としては、上記架橋性基で置換されたアルキル基、上記架橋性基で置換されたジアルキルアミノ基、および、上記架橋性基で置換されたアルコキシ基が挙げられる。
【００２３】
上記式（１）で表される構造は、２色比が向上するという観点から、下記式（２）で表される構造であることが好ましい。
【００２４】
【化２】
2020117716.tif 000003
上記式（２）中、Ａ４は、置換基を有していてもよい２価の芳香族基を表す。
上記式（２）中、Ｌ３およびＬ４は、それぞれ独立に、置換基を表す。
上記式（２）中、Ｅは、窒素原子、酸素原子および硫黄原子のいずれかの原子を表す。
上記式（２）中、Ｒ１は、水素原子、ハロゲン原子、置換基を有していてもよいアルキル基および置換基を有していてもよいアルコキシ基のいずれかの基または原子を表す。
上記式（２）中、Ｒ２は、水素原子または置換基を有していてもよいアルキル基を表す。
上記式（２）中、Ｒ３は、水素原子または置換基を表す。
上記式（２）中、ｎは、０または１を表す。ただし、Ｅが窒素原子である場合には、ｎは１であり、Ｅが酸素原子または硫黄原子である場合には、ｎは０である。
【００２５】
上記式（２）中、Ａ４が表す「置換基を有していてもよい２価の芳香族基」の具体例および好適態様は、上述した式（１）中のＡ１〜Ａ３が表す「置換基を有していてもよい２価の芳香族基」と同様である。
Ａ４の特に好ましい態様としては、フェニレン基である。これにより、特定２色性色素化合物のＨＳＰ値を所望の値にすることが容易となる。
【００２６】
上記式（２）中、Ｌ３およびＬ４が表す「置換基」の具体例および好適態様は、上述した式（１）中のＬ１およびＬ２が表す「置換基」と同様である。
Ｌ３およびＬ４のより好適な態様としては、Ｌ３およびＬ４の少なくとも一方が架橋性基を含むことであり、さらに好適な態様としては、Ｌ３およびＬ４の両方が架橋性基を含むことである。これにより、特定２色性色素化合物のＨＳＰ値を所望の値にすることが容易となったり、光吸収異方性膜の２色比をより向上できたりする。また、２色性色素化合物自体の硬化を促進できるので、光吸収異方性膜の硬化性および耐久性を向上できるという利点がある。
また、Ｌ３およびＬ４の架橋性基のより好適な態様としては、アクリロイル基またはメタクリロイル基である。
【００２７】
上記式（２）中、Ｅは、窒素原子、酸素原子および硫黄原子のいずれかの原子を表し、合成適性の観点から、窒素原子であることが好ましい。
また、特定２色性色素化合物を短波長側に吸収を持つもの（例えば、５００〜５３０ｎｍ付近に極大吸収波長を持つもの）にすることが容易になるという観点からは、上記式（１）におけるＥは、酸素原子であることが好ましい。
一方、特定２色性色素化合物を長波長側に吸収を持つもの（例えば、６００ｎｍ付近に極大吸収波長を持つもの）にすることが容易になるという観点からは、上記式（１）におけるＥは、窒素原子であることが好ましい。
【００２８】
上記式（２）中、Ｒ１は、水素原子、ハロゲン原子、置換基を有していてもよいアルキル基および置換基を有していてもよいアルコキシ基のいずれかの基または原子を表し、水素原子または置換基を有してもよいアルキル基が好ましい。
次に、Ｒ１が表す「置換基を有していてもよいアルキル基」および「置換基を有していてもよいアルコキシ基」について説明する。
置換基としては、例えば、ハロゲン原子等が挙げられる。
アルキル基としては、炭素数１〜８の直鎖状、分岐鎖状または環状のアルキル基が挙げられる。中でも、炭素数１〜６の直鎖状のアルキル基が好ましく、炭素数１〜３の直鎖状のアルキル基がより好ましく、メチル基またはエチル基がさらに好ましい。
アルコキシ基としては、炭素数１〜８のアルコキシ基が挙げられる。中でも、炭素数１〜６のアルコキシ基であることが好ましく、炭素数１〜３のアルコキシ基であることがより好ましく、メトキシ基またはエトキシ基であることがさらに好ましい。
【００２９】
上記式（２）中、Ｒ２は、水素原子または置換基を有していてもよいアルキル基を表し、置換基を有していてもよいアルキル基であることが好ましい。
Ｒ２が表す「置換基を有していてもよいアルキル基」の具体例および好適態様は、上述した式（２）のＲ１における「置換基を有していてもよいアルキル基」と同様であるので、その説明を省略する。
なお、Ｒ２は、Ｅが窒素原子である場合に式（２）中で存在する基となる（すなわち、ｎ＝１の場合を意味する）。一方で、Ｒ２は、Ｅが酸素原子または硫黄原子である場合、式（２）中で存在しない基となる（すなわち、ｎ＝０の場合を意味する）。
【００３０】
上記式（２）中、Ｒ３は、水素原子または置換基を表す。
Ｒ３が表す「置換基」の具体例および好適態様は、上述した「置換基を有していてもよい２価の芳香族基」における置換基と同じであり、好ましい態様も同じであるので、その説明を省略する。
【００３１】
上記式（２）中、ｎは、０または１を表す。ただし、Ｅが窒素原子である場合には、ｎは１であり、Ｅが酸素原子または硫黄原子である場合には、ｎは０である。
【００３２】
以下に、特定２色性色素化合物の具体例を示すが、本発明はこれらに限定されるものではない。なお、下記式における化合物の右側に付した括弧内の数値は、ＨＳＰ値を表す。
【００３３】
【化３】
2020117716.tif 000004
【００３４】
（ＨＳＰ値）
特定２色性色素化合物のＨＳＰ値は、１７．５以上である。なお、ＨＳＰ値の上限値は、特に限定されるものではないが、通常２６．０以下である。
ＨＳＰ値（ハンセン溶解度パラメータ）の詳細については、Ｈａｎｓｅｎ，Ｃｈａｒｌｅｓ（２００７）．Ｈａｎｓｅｎ  Ｓｏｌｕｂｉｌｉｔｙ  Ｐａｒａｍｅｔｅｒｓ：  Ａ  ｕｓｅｒ’ｓ  ｈａｎｄｂｏｏｋ，Ｓｅｃｏｎｄ  Ｅｄｉｔｉｏｎ．  Ｂｏｃａ  Ｒａｔｏｎ，Ｆｌａ：ＣＲＣ  Ｐｒｅｓｓ．ＩＳＢＮ  ９７８０８４９３７２４８３に説明がある。
本発明における各化合物のＨＳＰ値は、以下のソフトウェアに化合物の構造式を入力することにより算出され、より詳細にはδｔｏｔａｌに該当する値である。ソフトウェアとしては、ＨＳＰｉＰ（Ｈａｎｓｅｎ  Ｓｏｌｕｂｉｌｉｔｙ  Ｐａｒａｍｅｔｅｒｓ  ｉｎ  Ｐｒａｃｔｉｃｅ）  ｖｅｒ４．１．０７が用いられる。
【００３５】
特定２色性色素化合物のＨＳＰ値と、液晶性化合物のＨＳＰ値との差の絶対値が、０より大きく４．５以下であることが好ましい。さらに、特定２色性色素化合物のＨＳＰ値と液晶性化合物のＨＳＰ値との差の絶対値が、０．５〜４．０であることがより好ましく、０．９〜３．６であることがさらに好ましい。
特定２色性色素化合物のＨＳＰ値と液晶性化合物のＨＳＰ値との差の絶対値が上記範囲内にあることで、光吸収異方性膜の２色比がより向上する。
ここで、着色組成物が２種以上の特定２色性色素化合物を含有する場合、２種以上の特定２色性色素化合物のそれぞれのＨＳＰ値が、液晶性化合物のＨＳＰ値と上述した関係を満たすことが好ましい。
また、着色組成物が２種以上の液晶性化合物を含有する場合、２種以上の液晶性化合物のそれぞれのＨＳＰ値が、特定２色性色素化合物のＨＳＰ値と上述した関係を満たすことが好ましい。
また、着色組成物が２種以上の特定２色性色素化合物および２種以上の液晶性化合物を含有する場合、２種以上の特定２色性色素化合物のそれぞれのＨＳＰ値と、２種以上の液晶性化合物のそれぞれのＨＳＰ値とが、いずれも上述した関係を満たすことが好ましい。
【００３６】
（含有量）
特定２色性色素化合物の含有量は、後述する液晶性化合物１００質量部に対して、５〜５０質量部であることが好ましく、１０〜４５質量部であることがより好ましく、１５〜４０質量部であることがさらに好ましい。
【００３７】
＜液晶性化合物＞
本発明の着色組成物は、液晶性化合物を含有する。液晶性化合物を含むことで、２色性色素化合物の析出を抑止しながら、２色性色素化合物を高い配向度で配向させることができる。
液晶性化合物としては、低分子液晶性化合物および高分子液晶性化合物のいずれも用いることができる。ここで、「低分子液晶性化合物」とは、化学構造中に繰り返し単位を有さない液晶性化合物のことをいう。また、「高分子液晶性化合物」とは、化学構造中に繰り返し単位を有する液晶性化合物のことをいう。
低分子液晶性化合物としては、例えば、特開２０１３−２２８７０６に記載されているが挙げられる。
高分子液晶性化合物としては、例えば、特開２０１１−２３７５１３に記載されているサーモトロピック液晶性高分子が挙げられる。また、高分子液晶性化合物は、末端に架橋性基（例えば、アクリロイル基およびメタクリロイル基）を有していてもよい。
【００３８】
液晶性化合物のＨＳＰ値は、１８．０〜３０．０であることが好ましく、２０．０〜２８．０であることがより好ましく、２１．０〜２６．０であることがさらに好ましい。
なお、液晶性化合物のＨＳＰ値と、特定２色性色素化合物のＨＳＰ値と好適な関係は、上述した通りである。
【００３９】
＜溶媒＞
本発明の着色組成物は、作業性等の観点から、溶媒を含有するのが好ましい。
溶媒としては、例えば、ケトン類（例えば、アセトン、２−ブタノン、メチルイソブチルケトン、シクロペタンタノン、シクロヘキサノンなど）、エーテル類（例えば、ジオキサン、テトラヒドロフランなど）、脂肪族炭化水素類（例えば、ヘキサンなど）、脂環式炭化水素類（例えば、シクロヘキサンなど）、芳香族炭化水素類（例えば、ベンゼン、トルエン、キシレン、トリメチルベンゼンなど）、ハロゲン化炭素類（例えば、ジクロロメタン、トリクロロメタン、ジクロロエタン、ジクロロベンゼン、クロロトルエンなど）、エステル類（例えば、酢酸メチル、酢酸エチル、酢酸ブチルなど）、アルコール類（例えば、エタノール、イソプロパノール、ブタノール、シクロヘキサノールなど）、セロソルブ類（例えば、メチルセロソルブ、エチルセロソルブ、１，２−ジメトキシエタンなど）、セロソルブアセテート類、スルホキシド類（例えば、ジメチルスルホキシドなど）、アミド類（例えば、ジメチルホルムアミド、ジメチルアセトアミドなど）、および、ヘテロ環化合物（例えば、ピリジンなど）などの有機溶媒、ならびに、水が挙げられる。これの溶媒は、１種単独で用いてもよく、２種以上を併用してもよい。
これらの溶媒のうち、有機溶媒を用いることが好ましく、ハロゲン化炭素類またはケトン類を用いることがより好ましい。
本発明の着色組成物が溶媒を含有する場合において、溶媒の含有量は、着色組成物の全質量に対して、８０〜９９質量％であることが好ましく、８３〜９７質量％であることがより好ましく、８５〜９５質量％であることがさらに好ましい。
【００４０】
＜界面改良剤＞
本発明の着色組成物は、界面改良剤を含むことが好ましい。界面改良剤を含むことにより、塗布表面の平滑性が向上し、配向度の向上や、ハジキおよびムラを抑制して、面内の均一性の向上が見込まれる。
界面改良剤としては、液晶性化合物を塗布表面側で水平にさせるものが好ましく、特開２０１１−２３７５１３号公報の［０２５３］〜［０２９３］段落に記載の化合物（水平配向剤）を用いることができる。
本発明の着色組成物が界面改良剤を含有する場合、界面改良剤の含有量は、着色組成物中の上記２色性色素化合物と上記液晶性化合物との合計１００質量部に対し、０．００１〜５質量部が好ましく、０．０１〜３質量部が好ましい。
【００４１】
＜重合開始剤＞
本発明に用いられる着色組成物は、重合開始剤を含有してもよい。
重合開始剤としては特に制限はないが、感光性を有する化合物、すなわち光重合開始剤であることが好ましい。
光重合開始剤としては、各種の化合物を特に制限なく使用できる。光重合開始剤の例には、α−カルボニル化合物（米国特許第２３６７６６１号、同２３６７６７０号の各明細書）、アシロインエーテル（米国特許第２４４８８２８号明細書）、α−炭化水素置換芳香族アシロイン化合物（米国特許第２７２２５１２号明細書）、多核キノン化合物（米国特許第３０４６１２７号および同２９５１７５８号の各明細書）、トリアリールイミダゾールダイマーとｐ−アミノフェニルケトンとの組み合わせ（米国特許第３５４９３６７号明細書）、アクリジンおよびフェナジン化合物（特開昭６０−１０５６６７号公報および米国特許第４２３９８５０号明細書）、オキサジアゾール化合物（米国特許第４２１２９７０号明細書）、および、アシルフォスフィンオキシド化合物（特公昭６３−４０７９９号公報、特公平５−２９２３４号公報、特開平１０−９５７８８号公報および特開平１０−２９９９７号公報）等が挙げられる。
このような光重合開始剤としては、市販品も用いることができ、ＢＡＳＦ社製のイルガキュア１８４、イルガキュア９０７、イルガキュア３６９、イルガキュア６５１、イルガキュア８１９およびイルガキュアＯＸＥ−０１等が挙げられる。
本発明の着色組成物が重合開始剤を含有する場合、重合開始剤の含有量は、着色組成物中の上記２色性色素化合物と上記液晶性化合物との合計１００質量部に対し、０．０１〜３０質量部が好ましく、０．１〜１５質量部が好ましい。重合開始剤の含有量が０．０１質量部以上であることで、光吸収異方性膜の硬化性が良好となり、３０質量部以下であることで、光吸収異方性膜の配向が良好となる。
【００４２】
＜他の成分＞
本発明の着色組成物は、さらに上記特定２色性色素化合物以外の２色性色素化合物を含有してもよいし、上記特定２色性色素化合物を複数含有してもよい。複数の２色性色素化合物を含有する場合、本発明の着色組成物をより硬化する観点からは、上記特定２色性色素化合物と架橋する架橋基を持つ２色性色素化合物を含有することが好ましく、上記特定２色性色素化合物を複数含有することがさらに好ましい。
上記特定２色性色素化合物以外の２色性色素化合物としては特に限定はなく、例えば、特開２０１３−２２７５３２号公報の［０００８］〜［００２６］段落、および、特開２０１３−１０９０９０号公報の［００１２］〜［００２９］段落などに記載されている２色性色素化合物等が挙げられる。
また、可視領域全域で良好な偏光性能を持つ偏光素子（偏光板）を作製する場合には、上記特定２色性色素化合物以外の２色性色素化合物は、波長３８０〜５５０ｎｍの範囲に極大吸収波長を持つ色素であることが好ましい。このような２色性色素化合物としては、例えば特開２０１６−００６５０２号公報の［０００５］〜［００３１］段落、特開２０１３−２２８７０６号公報の［００６７］〜［００７１］段落、特開２０１３−２１０６２４号公報の［００１２］〜［００１８］段落、特開２０１３−２０９３６７号公報の［０００８］〜［００１５］段落、特開平１１−３０５０３６号公報の［００１６］〜［００１８］段落、および、特開２０１１−２１５３３７号公報の［００３０］〜［０１６９］段落に記載の２色性色素化合物などが挙げられる。
【００４３】
［光吸収異方性膜］
本発明の光吸収異方性膜は、上述した着色組成物を用いて形成される。
本発明の光吸収異方性膜の製造方法の一例としては、上記着色組成物を基材上に塗布して塗布膜を形成する工程（以下、「塗布膜形成工程」ともいう。）と、塗布膜に含まれる液晶性成分を配向させる工程（以下、「配向工程」ともいう。）と、をこの順に含む方法が挙げられる。なお、液晶性成分とは、上記特定２色性色素化合物および液晶性化合物の両方を指す。
以下、工程毎に光吸収異方性膜の製造方法を説明する。
【００４４】
＜塗布膜形成工程＞
塗布膜形成工程は、上記着色組成物を基材上に塗布して塗布膜を形成する工程である。
上述した溶媒を含有する着色組成物を用いたり、着色組成物を加熱などによって溶融液などの液状物としたものを用いたりすることにより、基材上に着色組成物を塗布することが容易になる。
着色組成物の塗布方法としては、ロールコーティング法、グラビア印刷法、スピンコート法、ワイヤーバーコーティング法、押し出しコーティング法、ダイレクトグラビアコーティング法、リバースグラビアコーティング法、ダイコーティング法、スプレー法、および、インクジェット法などの公知の方法が挙げられる。
本態様では、着色組成物が基材上に塗布されている例を示したが、これに限定されず、例えば、基材上に設けられた配向膜上に着色組成物を塗布してもよい。配向膜の詳細については後述する。
【００４５】
＜配向工程＞
配向工程は、塗布膜に含まれる液晶性成分を配向させる工程である。これにより、光吸収異方性膜が得られる。
配向工程は、乾燥処理を有していてもよい。乾燥処理によって、溶媒などの成分を塗布膜から除去することができる。乾燥処理は、塗布膜を室温下において所定時間放置する方法（例えば、自然乾燥）によって行われてもよいし、加熱および／または送風する方法によって行われてもよい。
ここで、着色組成物に含まれる液晶性成分は、上述した塗布膜形成工程または乾燥処理によって、配向する場合がある。例えば、着色組成物が溶媒を含む塗布液として調製されている態様では、塗布膜を乾燥して、塗布膜から溶媒を除去することで、光吸収異方性を持つ塗布膜（すなわち、光吸収異方性膜）が得られる。
乾燥処理が塗布膜に含まれる液晶性成分の液晶相への転移温度以上の温度により行われる場合には、後述する加熱処理は実施しなくてもよい。
【００４６】
塗布膜に含まれる液晶性成分の液晶相への転移温度は、製造適性等の面から１０〜２５０℃が好ましく、２５〜１９０℃がより好ましい。上記転移温度が１０℃以上であると、液晶相を呈する温度範囲にまで温度を下げるための冷却処理等が必要とならず、好ましい。また、上記転移温度が２５０℃以下であると、一旦液晶相を呈する温度範囲よりもさらに高温の等方性液体状態にする場合にも高温を要さず、熱エネルギーの浪費、ならびに、基板の変形および変質等を低減できるため、好ましい。
【００４７】
配向工程は、加熱処理を有することが好ましい。これにより、塗布膜に含まれる液晶性成分を配向させることができるため、加熱処理後の塗布膜を光吸収異方性膜として好適に使用できる。
加熱処理は、製造適性等の面から１０〜２５０℃が好ましく、２５〜１９０℃がより好ましい。また、加熱時間は、１〜３００秒が好ましく、１〜６０秒がより好ましい。
【００４８】
配向工程は、加熱処理後に実施される冷却処理を有していてもよい。冷却処理は、加熱後の塗布膜を室温（２０〜２５℃）程度まで冷却する処理である。これにより、塗布膜に含まれる液晶性成分の配向を固定することができる。冷却手段としては、特に限定されず、公知の方法により実施できる。
以上の工程によって、光吸収異方性膜を得ることができる。
なお、本態様では、塗布膜に含まれる液晶性成分を配向する方法として、乾燥処理および加熱処理などを挙げているが、これに限定されず、公知の配向処理によって実施できる。
【００４９】
＜他の工程＞
光吸収異方性膜の製造方法は、上記配向工程後に、光吸収異方性膜を硬化させる工程（以下、「硬化工程」ともいう。）を有していてもよい。これにより、耐久性および硬化性に優れた光吸収異方成膜が得られる。
硬化工程は、例えば、光吸収異方性膜が架橋性基（重合性基）を有している場合には、加熱および／または光照射（露光）によって実施される。このなかでも、硬化工程は光照射によって実施されることが好ましい。
硬化に用いる光源は、赤外線、可視光または紫外線など、種々の光源を用いることが可能であるが、紫外線であることが好ましい。また、硬化時に加熱しながら紫外線を照射してもよいし、特定の波長のみを透過するフィルタを介して紫外線を照射してもよい。
露光が加熱しながら行われる場合、露光時の加熱温度は、光吸収異方性膜に含まれる液晶性成分の液晶相への転移温度にもよるが、２５〜１４０℃であることが好ましい。
また、露光は、窒素雰囲気下で行われてもよい。ラジカル重合によって光吸収異方性膜の硬化が進行する場合において、酸素による重合の阻害が低減されるため、窒素雰囲気下で露光することが好ましい。
【００５０】
光吸収異方性膜の膜厚は、０．１〜５．０μｍが好ましく、０．３〜１．５μｍであることがより好ましい。着色組成物中の２色性色素化合物の濃度によるが、膜厚が０．１μｍ以上であると、優れた吸光度の光吸収異方性膜が得られ、膜厚が５．０μｍ以下であると、優れた透過率の光吸収異方性膜が得られる。
【００５１】
［積層体］
本発明の積層体は、基材と、上記基材上に形成された上記光吸収異方性膜と、を有する。本発明の積層体は、さらに上記光吸収異方性膜上に形成されたλ／４板を有していてもよい。
また、本発明の積層体は、上記基材と上記光吸収異方性膜との間に配向膜を有することが好ましい。
以下、積層体を構成する各層について説明する。
【００５２】
＜基材＞
基材としては、光吸収異方性膜の用途に応じて選択することができ、例えば、ガラスおよびポリマーフィルムが挙げられる。基材の光透過率は、８０％以上であるのが好ましい。
基材としてポリマーフィルムを用いる場合には、光学的等方性のポリマーフィルムを用いるのが好ましい。ポリマーの具体例および好ましい態様は、特開２００２−２２９４２号公報の［００１３］段落の記載を適用できる。また、従来知られているポリカーボネートやポリスルホンのような複屈折の発現しやすいポリマーであっても国際公開ＷＯ００／２６７０５号公報に記載の分子を修飾することで発現性を低下させたものを用いることもできる。
【００５３】
＜光吸収異方性膜＞
光吸収異方性膜については、上述した通りであるので、その説明を省略する。
【００５４】
＜λ／４板＞
「λ／４板」とは、λ／４機能を有する板であり、具体的には、ある特定の波長の直線偏光を円偏光に（または円偏光を直線偏光に）変換する機能を有する板である。
λ／４板の具体例としては、例えば米国特許出願公開２０１５／０２７７００６号などが挙げられる。
例えば、λ／４板が単層構造である態様としては、具体的には、延伸ポリマーフィルムや、支持体上にλ／４機能を有する光学異方性層を設けた位相差フィルム等が挙げられ、また、λ／４板が複層構造である態様としては、具体的には、λ／４板とλ／２板とを積層してなる広帯域λ／４板が挙げられる。
λ／４板と光吸収異方性膜とは、接して設けられていてもよいし、λ／４板と光吸収異方性膜との間に、他の層が設けられていてもよい。このような層としては、密着性担保のための粘着層または接着層が挙げられる。
【００５５】
＜配向膜＞
本発明の積層体は、基材と光吸収異方性膜との間に、配向膜を有していてもよい。
配向膜は、配向膜上において本発明の着色組成物に含まれる液晶性成分を所望の配向状態とすることができるのであれば、どのような層でもよい。
有機化合物（好ましくはポリマー）の膜表面へのラビング処理、無機化合物の斜方蒸着、マイクログルーブを有する層の形成、あるいはラングミュアブロジェット法（ＬＢ膜）による有機化合物（例、ω−トリコサン酸、ジオクタデシルメチルアンモニウムクロライド、ステアリル酸メチル）の累積のような手段で、設けることができる。さらに、電場の付与、磁場の付与あるいは光照射により、配向機能が生じる配向膜も知られている。なかでも、本発明では、配向膜のプレチルト角の制御し易さの点からはラビング処理により形成する配向膜が好ましく、配向の均一性の点からは光照射により形成する光配向膜も好ましい。
【００５６】
（ラビング処理配向膜）
ラビング処理により形成される配向膜に用いられるポリマー材料としては、多数の文献に記載があり、多数の市販品を入手することができる。本発明においては、ポリビニルアルコール又はポリイミド、及びその誘導体が好ましく用いられる。配向膜については国際公開ＷＯ０１／８８５７４Ａ１号公報の４３頁２４行〜４９頁８行の記載を参照することができる。配向膜の厚さは、０．０１〜１０μｍであることが好ましく、０．０１〜１μｍであることがさらに好ましい。
【００５７】
（光配向膜）
光照射により形成される配向膜に用いられる光配向材料としては、多数の文献等に記載がある。本発明においては、例えば、特開２００６−２８５１９７号公報、特開２００７−７６８３９号公報、特開２００７−１３８１３８号公報、特開２００７−９４０７１号公報、特開２００７−１２１７２１号公報、特開２００７−１４０４６５号公報、特開２００７−１５６４３９号公報、特開２００７−１３３１８４号公報、特開２００９−１０９８３１号公報、特許第３８８３８４８号、特許第４１５１７４６号に記載のアゾ化合物、特開２００２−２２９０３９号公報に記載の芳香族エステル化合物、特開２００２−２６５５４１号公報、特開２００２−３１７０１３号公報に記載の光配向性単位を有するマレイミド及び／又はアルケニル置換ナジイミド化合物、特許第４２０５１９５号、特許第４２０５１９８号に記載の光架橋性シラン誘導体、特表２００３−５２０８７８号公報、特表２００４−５２９２２０号公報、または、特許第４１６２８５０号に記載の光架橋性ポリイミド、ポリアミドもしくはエステルが好ましい例として挙げられる。より好ましくは、アゾ化合物、光架橋性ポリイミド、ポリアミド、または、エステルである。
【００５８】
上記材料から形成した光配向膜に、直線偏光または非偏光照射を施し、光配向膜を製造する。
本明細書において、「直線偏光照射」「非偏光照射」とは、光配向材料に光反応を生じせしめるための操作である。用いる光の波長は、用いる光配向材料により異なり、その光反応に必要な波長であれば特に限定されるものではない。光照射に用いる光のピーク波長は、２００ｎｍ〜７００ｎｍが好ましく、光のピーク波長が４００ｎｍ以下の紫外光がより好ましい。
【００５９】
光照射に用いる光源は、通常使われる光源、例えばタングステンランプ、ハロゲンランプ、キセノンランプ、キセノンフラッシュランプ、水銀ランプ、水銀キセノンランプおよびカーボンアークランプ等のランプ、各種のレーザー［例、半導体レーザー、ヘリウムネオンレーザー、アルゴンイオンレーザー、ヘリウムカドミウムレーザーおよびＹＡＧ（イットリウム−アルミニウム−ガーネット）レーザー］、発光ダイオード、ならびに、陰極線管などを挙げることができる。
【００６０】
直線偏光を得る手段としては、偏光板（例えば、ヨウ素偏光板、２色色素偏光板、および、ワイヤーグリッド偏光板）を用いる方法、プリズム系素子（例えば、グラントムソンプリズム）もしくはブリュースター角を利用した反射型偏光子を用いる方法、または、偏光を有するレーザー光源から出射される光を用いる方法が採用できる。また、フィルタまたは波長変換素子等を用いて必要とする波長の光のみを選択的に照射してもよい。
【００６１】
照射する光は、直線偏光の場合には、配向膜に対して上面、又は裏面から配向膜表面に対して垂直、又は斜めから光を照射する方法が採用される。光の入射角度は、光配向材料によって異なるが、０〜９０°（垂直）が好ましく、４０〜９０°が好ましい。
非偏光の場合には、配向膜に対して、斜めから非偏光を照射する。その入射角度は、１０〜８０°が好ましく、２０〜６０°がより好ましく、３０〜５０°がさらに好ましい。
照射時間は、１分〜６０分が好ましく、１分〜１０分がより好ましい。
【００６２】
パターン化が必要な場合には、フォトマスクを用いた光照射をパターン作製に必要な回数施す方法、または、レーザー光走査によるパターンの書き込みによる方法を採用できる。
【００６３】
＜用途＞
本発明の積層体は、偏光素子（偏光板）として使用でき、例えば直線偏光板または円偏光板として使用できる。
本発明の積層体が上記λ／４板などの光学異方性層を有さない場合には、積層体は直線偏光板として使用できる。一方、本発明の積層体が上記λ／４板を有する場合には、積層体は円偏光板として使用できる。
【００６４】
［画像表示装置］
本発明の画像表示装置は、上述した光吸収異方性膜または上述した積層体を有する。
本発明の画像表示装置に用いられる表示素子は特に限定されず、例えば、液晶セル、有機エレクトロルミネッセンス（以下、「ＥＬ」と略す。）表示パネル、および、プラズマディスプレイパネル等が挙げられる。
これらのうち、液晶セルまたは有機ＥＬ表示パネルであるのが好ましく、液晶セルであるのがより好ましい。すなわち、本発明の画像表示装置としては、表示素子として液晶セルを用いた液晶表示装置、表示素子として有機ＥＬ表示パネルを用いた有機ＥＬ表示装置であるのが好ましく、液晶表示装置であるのがより好ましい。
【００６５】
＜液晶表示装置＞
本発明の画像表示装置の一例である液晶表示装置としては、上述した光吸収異方性膜と、液晶セルと、を有する態様が好ましく挙げられる。より好適には、上述した積層体（ただし、λ／４板を含まない）と、液晶セルと、を有する液晶表示装置である。
なお、本発明においては、液晶セルの両側に設けられる光吸収異方性膜（積層体）のうち、フロント側の偏光素子として本発明の光吸収異方性膜（積層体）を用いるのが好ましく、フロント側およびリア側の偏光素子として本発明の光吸収異方性膜（積層体）を用いるのがより好ましい。
以下に、液晶表示装置を構成する液晶セルについて詳述する。
【００６６】
（液晶セル）
液晶表示装置に利用される液晶セルは、ＶＡ（Ｖｅｒｔｉｃａｌ Ａｌｉｇｎｍｅｎｔ）モード、ＯＣＢ（Ｏｐｔｉｃａｌ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、又はＴＮ（Ｔｗｉｓｔｅｄ Ｎｅｍａｔｉｃ）モードであることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ（Ｔｈｉｎ Ｆｉｌｍ Ｔｒａｎｓｉｓｔｏｒ）液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、及びＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、及び特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００６７】
＜有機ＥＬ表示装置＞
本発明の画像表示装置の一例である有機ＥＬ表示装置としては、例えば、視認側から、光吸収異方性膜と、λ／４板と、有機ＥＬ表示パネルと、をこの順で有する態様が好適に挙げられる。
より好適には、視認側から、λ／４板を有する上述した積層体と、有機ＥＬ表示パネルと、をこの順に有する態様である。この場合には、積層体は、視認側から、基材、必要に応じて設けられる配向膜、光吸収異方性膜、および、λ／４板の順に配置されている。
また、有機ＥＬ表示パネルは、電極間（陰極および陽極間）に有機発光層（有機エレクトロルミネッセンス層）を挟持してなる有機ＥＬ素子を用いて構成された表示パネルである。有機ＥＬ表示パネルの構成は特に制限されず、公知の構成が採用される。
【実施例】
【００６８】
以下に実施例に基づいて本発明をさらに詳細に説明する。以下の実施例に示す材料、使用量、割合、処理内容および処理手順等は、本発明の趣旨を逸脱しない限り適宜変更することができる。したがって、本発明の範囲は以下に示す実施例により限定的に解釈されるべきものではない。
【００６９】
［２色性色素化合物の合成］
実施例および比較例の着色組成物に用いる２色性色素化合物は、以下のルートで合成した。
【００７０】
【化４】
2020117716.tif 000005
【００７１】
＜２色性色素化合物（Ｄ１）＞
以下のステップに従い、２色性色素化合物（Ｄ１）を合成した。
【００７２】
【化５】
2020117716.tif 000006
【００７３】
（ステップ１〜ステップ３）
４−ニトロフェノール２７．８ｇ（２００ｍｍｏｌ）、１１−ブロモウンデカノール５０．２ｇ（２００ｍｍｏｌ）、炭酸カリウム３０．４ｇ（２２０ｍｍｏｌ）をＮ，Ｎ−ジメチルアセトアミド（ＤＭＡｃ）１５０ｍｌに溶解させ、外設１０５℃で２時間攪拌した。室温まで降温し、酢酸エチルおよび１０％塩化アンモニウム水溶液で分液洗浄した。有機層を硫酸マグネシウムで乾燥後、濃縮し白色固体を得た。
次に、この固体にＤＭＡｃを１５０ｍｌ添加し、氷浴下で攪拌した。反応系の温度を１５℃以下に維持してアクリル酸クロライド１８．１ｇを滴下し、適下後に室温で１時間攪拌した。酢酸エチルおよび１０％塩化アンモニウム水溶液を添加して分液洗浄した。硫酸マグネシウムで乾燥後、濃縮し黄色固体（Ａ）を得た。
別途、Ｆｅ粉末８９．４ｇ（１．６ｍｏｌ）、塩化アンモニウム８．９ｇ（１６６ｍｍｏｌ）、２−プロパノール２１０ｍｌ、および、水８８ｍｌを混ぜ、外設１０５で還流させた。この還流させた系内へ、２−プロパノール８８ｍｌに加熱溶解させた黄色固体（Ａ）を滴下した。滴下終了後、還流下、３０分反応させた。室温まで降温後、セライトろ過により鉄粉を除去し、ろ液を酢酸エチルおよび水で分液し、有機層を水で３回洗浄した。
有機層を硫酸ナトリウムで乾燥させた後、濃縮した。カラムで精製し、目的のアニリン誘導体を８．１ｇで得た（３ステップ収率１２％）。
ＮＭＲデータ（ＤＭＳＯ−ｄ６）δ：１．２０−１．３８（ｍ、１４Ｈ）、１．５０−１．７０（ｍ、４Ｈ）４．２０（ｄ、２Ｈ）、３．８０（ｔ、２Ｈ）、４．００（ｔ、２Ｈ）、４．５０−４．７０（ｂｒｓ、２Ｈ）、５．８０−５．８５（ｄ、１Ｈ）、６．１０−６．１５（ｄｄ、１Ｈ）、６．３８−６．４３（ｄ、１Ｈ）、６．５０（ｄ、２Ｈ）、６．６０（ｄ、２Ｈ）
【００７４】
（ステップ４）
２−アミノチオフェン塩酸塩は文献記載（Journal of Medicinal Chemistry、２００５年、第４８巻、５７９４ページ）の方法に従い、２−ニトロチオフェン（和光純薬製）より合成した。
ステップ３で得られたアニリン誘導体６．０ｇ（１７．９ｍｍｏｌ）を１２ｍｏｌ／Ｌ塩酸１５ｍｌ、水３０ｍｌおよびＴＨＦ（テトラヒドロフラン）３０ｍｌの混合液に添加し、内温５℃以下となるよう冷却し、亜硝酸ナトリウム（和光純薬製）１．４ｇを水９ｍｌに溶解させ滴下した。内温５℃以下で１時間攪拌し、ジアゾニウム溶液を調製した。
次に、２−アミノチオフェン塩酸塩２．４ｇ（１７．９ｍｍｏｌ）を水１２ｍｌ、塩酸６ｍｌ中に溶解させ、上記で調製したジアゾニウム溶液を、内温０℃にて滴下した。反応液を室温にまで上昇させて、２時間攪拌した。
析出した固体をろ別、乾燥させて、橙色固体の目的物を６．５ｇ得た。
ＮＭＲデータ（ＤＭＳＯ−ｄ６）δ：１．２０−１．３８（ｍ、１４Ｈ）、１．５０−１．７０（ｍ、４Ｈ）４．２０（ｄ、２Ｈ）、３．９０（ｔ、２Ｈ）、４．００（ｔ、２Ｈ）、５．８０−５．８５（ｄ、１Ｈ）、６．１０−６．１５（ｄｄ、１Ｈ）、６．３８―６．４３（ｄ、１Ｈ）、６．７８（ｓ、１Ｈ）７．００（ｄ、２Ｈ）、７．４２（ｄ、２Ｈ）、７．８５（ｓ、１Ｈ）
【００７５】
（ステップ５）
ステップ４で得られた橙色固体６．０ｇ（１２．４ｍｍｏｌ）を酢酸１００ｍｌに懸濁溶解させ、室温下でチオシアン酸ナトリウム１．５ｇ（１８．６ｍｍｏｌ）加えた。水冷し内温を２０℃以下に維持しながら臭素２．０ｇ（２４．８ｍｍｏｌ）を滴下した。
室温で２時間攪拌後、水を１００ｍｌ加え、得られた固体をろ別、乾燥させて、黒色固体の目的物を６．１ｇ得た。
ＮＭＲデータ（ＤＭＳＯ−ｄ６）δ：１．２０−１．３８（ｍ、１４Ｈ）、１．５０−１．７０（ｍ、４Ｈ）４．００−４．２０（ｔ×２、４Ｈ）、５．９０−５．９５（ｄ、１Ｈ）、６．１０−６．１５（ｄｄ、１Ｈ）、６．３８―６．４３（ｄ、１Ｈ）、６．７８（ｓ、１Ｈ）７．００（ｄ、２Ｈ）、７．６０−７．７０（ｄ、２Ｈ）、７．９０（ｓ、１Ｈ）、８．１０（ｂｒｓ、２Ｈ）
【００７６】
（ステップ６）
ステップ５で得られた黒色固体５．０ｇ（１０．０ｍｍｏｌ）を塩酸６ｍｌと酢酸６ｍｌに添加し、氷冷下、亜硝酸ナトリウム０．７２ｇ（１０．５ｍｍｏｌ）の水溶液５ｍｌを０℃以下で滴下し、１時間攪拌後に０．５２ｍｇのアミド硫酸を添加しジアゾニウム溶液を得た。
Ｎ−エチル−Ｎ−（６−アクリロイルオキシヘキシル）アニリン２．８ｇの１０ｍｌメタノール溶液を０℃以下に維持しながら、ジアゾニウム溶液を滴下した。室温まで昇温させ、１時間攪拌後、水を３０ｍｌ添加し得られた固体をろ別した。カラムにより精製し、下記式（Ｄ１）で表される黒紫色固体の化合物を０．５１ｇ得た。
なお、Ｎ−エチル−Ｎ−（６−アクリロイルオキシヘキシル）アニリンは、Ｎ−エチルアニリンを原料にして、米国特許第７６０１８４９号および公知の方法により合成した。
ＮＭＲデータ（ＣＤＣｌ３）δ：１．２０−１．５０（ｍ、２１Ｈ）、１．６０−１．９０（ｍ、８Ｈ）３．４０（ｔ、２Ｈ）、３．５０（ｔ、２Ｈ）、４．０５（ｔ、２Ｈ）、４．１０（ｔ、２Ｈ）、４．２０（ｔ、２Ｈ）、５．８０−５．８５（ｄ、２Ｈ）、６．１０−６．１５（ｄｄ、２Ｈ）、６．３８―６．４３（ｄ×２、２Ｈ）、６．７０（ｄ、２Ｈ）、７．００（ｄ、２Ｈ）、７．８２（ｓ、１Ｈ）７．８８（ｄ、２Ｈ）、７．９５（ｄ、２Ｈ）
【００７７】
得られた２色性色素化合物（Ｄ１）のＨＳＰ値を、ハンセン溶解度パラメータの計算用ソフト（ＨＳＰｉＰ  ｖｅｒ４．１．０７）により算出したところ、２色性色素化合物（Ｄ１）のＨＳＰ値は、２４．８であった。なお、後述する各２色性色素化合物および各液晶性化合物についても、同様にしてＨＳＰ値を算出した。
【００７８】
【化６】
2020117716.tif 000007
【００７９】
＜２色性色素化合物（Ｄ２）＞
２色性色素化合物（Ｄ１）の２回目のカップリング時に、Ｎ−エチルーＮ−（６−アクリロイルオキシヘキシル）アニリンの代わりにＮ−エチル−Ｎ−（２−アクリロイルオキシエチル）アニリンを用いた以外は同様にして、カップリングを行った。
ＮＭＲデータ（ＣＤＣｌ３）δ：０．９５（ｔ、３Ｈ）、１．２０−１．５０（ｍ、１４Ｈ）、１．６０−１．７０（ｍ、２Ｈ）、１．８０−１．９０（ｍ、２Ｈ）、３．６０（ｑ、２Ｈ）、３．８０（ｔ、２Ｈ）、４．０５（ｔ、２Ｈ）、４．１５（ｔ、２Ｈ）、４．４０（ｔ、２Ｈ）、５．８０（ｄ、１Ｈ）、５．８８（ｄ、１Ｈ）、６．１０−６．１５（ｄｄ、２Ｈ）、６．３８（ｄ、１Ｈ）、６．４３（ｄ、１Ｈ）、６．８０（ｄ、２Ｈ）、７．００（ｄ、２Ｈ）、７．８２（ｓ、１Ｈ）７．８８（ｄ、２Ｈ）、７．９５（ｄ、２Ｈ）
【００８０】
得られた２色性色素化合物（Ｄ２）のＨＳＰ値は、２２．６であった。
【００８１】
【化７】
2020117716.tif 000008
【００８２】
＜２色性色素化合物（Ｄ３）＞
２色性色素化合物（Ｄ２）の２回目のカップリング時にＮ−エチル−Ｎ−（２−アクリロイルオキシエチル）−アニリンの代わりにＮ−エチル−Ｎ−（２−アクリロイルオキシエチル）−ｍ−トルイジンを用いた以外は同様にして、カップリングを行った。
ＮＭＲデータ（ＣＤＣｌ３）δ：０．９５（ｔ、３Ｈ）、１．２０−１．５０（ｍ、１４Ｈ）、１．６０−１．７０（ｍ、２Ｈ）、１．８０−１．９０（ｍ、２Ｈ）、２．７０（ｓ、３Ｈ）、３．６０（ｑ、２Ｈ）、３．８０（ｔ、２Ｈ）、４．０５（ｔ、２Ｈ）、４．１５（ｔ、２Ｈ）、４．４０（ｔ、２Ｈ）、５．８０（ｄ、１Ｈ）、５．８８（ｄ、１Ｈ）、６．１０−６．１５（ｄｄ、２Ｈ）、６．３８（ｄ、１Ｈ）、６．４３（ｄ、１Ｈ）、６．６０−６．７０（ｍ、２Ｈ）、７．００（ｄ、２Ｈ）、７．８２（ｓ、１Ｈ）７．８８（ｄ、２Ｈ）、８．００（ｄ、１Ｈ）
【００８３】
得られた２色性色素化合物（Ｄ３）のＨＳＰ値は、２２．３であった。
【００８４】
【化８】
2020117716.tif 000009
【００８５】
＜２色性色素化合物（Ｄ４）＞
４−ニトロフェネチルアルコールを出発物質として既知の方法でアニリン誘導体を合成した後、２色性色素化合物（Ｄ１）と同様の方法で２色性色素化合物（Ｄ４）を合成した。
ＮＭＲデータ（ＣＤＣｌ３）δ：１．２５（ｔ、３Ｈ）、１．４５（ｂｒｓ、４Ｈ）、１．７０−１．７３（ｍ、４Ｈ）、３．０６−３．０８（ｔ、２Ｈ）、３．４２（ｔ、２Ｈ）、３．５１−３．５３（ｔ、２Ｈ）、４．１６−４．１９（ｔ、２Ｈ）、４．４１−４．４４（ｔ、２Ｈ）、５．８３（ｄ、２Ｈ）、６．１０−６．１５（ｄｄ、２Ｈ）、６．３８（ｄ、２Ｈ）、６．７１−６．７４（ｄ、２Ｈ）、７．２５（ｄ、２Ｈ）、７．８２−７．８４（ｄ、２Ｈ）、７．９２−７．９５（ｓ×１、ｄ×１、３Ｈ）
【００８６】
得られた２色性色素化合物（Ｄ４）のＨＳＰ値は、１８．１であった。
【００８７】
【化９】
2020117716.tif 000010
【００８８】
＜２色性色素化合物（Ｄ５）＞
４−ニトロ安息香酸を出発物質として既知の方法でアニリン誘導体を合成した後、２色性色素化合物（Ｄ１）と同様の方法で閉環反応まで行った。その後、（Ｄ４）のＮ−エチル−Ｎ−（６−アクリロイルオキシヘキシル）アニリンの代わりにＮ，Ｎ−ジエチルアニリンを用いてカップリングを行い、２色性色素化合物（Ｄ５）を得た。
ＮＭＲデータ（ＣＤＣｌ３）δ：１．２０−１．４０（ｍ、９Ｈ）、１．６５（ｄ、３Ｈ）、３．４０−３．６０（ｑ、４Ｈ）、４．２０―４．３０（ｑ、２Ｈ）、５．４０―５．４５（ｑ、１Ｈ）、６．７０−６．８０（ｄ、２Ｈ）、７．９０−８．００（ｍ、４Ｈ）、８．００（ｓ、１Ｈ）、８．２０（ｄ、２Ｈ）
【００８９】
得られた２色性色素化合物（Ｄ５）のＨＳＰ値は、２１．７であった。
【００９０】
【化１０】
2020117716.tif 000011
【００９１】
＜２色性色素化合物（Ｄ６）＞
アニリン誘導体として４−ドデシルアニリン使用して、２色性色素化合物（Ｄ１）と同様の方法で２色性色素化合物（Ｄ６）を合成した。
ＮＭＲデータ（ＣＤＣｌ３）δ：０．８６−０．８９（ｔ、３Ｈ）、１．２６−１．３２（ｍ、２４Ｈ）、１．６０−１．７０（ｔ、２Ｈ）、２．６７−２．７０（ｔ、２Ｈ）、３．４９−３．５４（ｑ、４Ｈ）、６．７３−６．７６（ｄ、２Ｈ）、７．２８−７．３１（ｄ、２Ｈ）、７．８１（ｄ、２Ｈ）７．９０−７．９５（ｓ×１、ｄ×１、３Ｈ）
【００９２】
得られた２色性色素化合物（Ｄ６）のＨＳＰ値は、１７．０であった。
【００９３】
【化１１】
2020117716.tif 000012
【００９４】
＜２色性色素化合物（Ｄ７）＞
４−ニトロフェネチルアルコールを出発物質として既知の方法でアニリン誘導体を合成した後、２色性色素化合物（Ｄ２）と同様の方法で２色性色素化合物（Ｄ７）を合成した。
ＮＭＲデータ（ＣＤＣｌ３）δ：０．８４−０．８８（ｔ、３Ｈ）、１．１０−１．１２（ｔ、３Ｈ）、１．２７−１．３０（ｔ、３Ｈ）、１．４０−１．７０（ｍ、２Ｈ）、２．３０−２．４０（ｍ、１Ｈ）、３．０２−３．０４（ｔ、２Ｈ）、３．５７−３．５９（ｑ、２Ｈ）、３．７７（ｔ、２Ｈ）、４．３３（ｔ、２Ｈ）、４．４０（ｔ、２Ｈ）、５．８６（ｄ、１Ｈ）、６．１０−６．１５（ｄｄ、１Ｈ）、６．４０（ｄ、１Ｈ）、６．８３（ｄ、２Ｈ）、７．３６（ｄ、２Ｈ）、７．８２（ｄ、２Ｈ）７．８８（ｄ、２Ｈ）、７．９３−８．００（ｓ×１、ｄ×１、３Ｈ）
【００９５】
得られた２色性色素化合物（Ｄ７）のＨＳＰ値は、１８．０であった。
【００９６】
【化１２】
2020117716.tif 000013
【００９７】
［実施例１］
以下のようにして作製した配向膜上に、後述する実施例１の着色組成物を用いて作製した光吸収異方性膜を作製した。
【００９８】
＜配向膜の作製＞
ガラス基材（セントラル硝子社製、青板ガラス、サイズ３００ｍｍ×３００ｍｍ、厚み１．１ｍｍ）をアルカリ洗剤で洗浄し、次いで純水を注いだ後、ガラス基材を乾燥させた。
下記の配向膜形成用組成物１を＃１２のバーを用いて乾燥後のガラス基材上に塗布し、塗布した配向膜形成用組成物１を１１０℃で２分間乾燥することにより、ガラス基材上に塗布膜を形成した。
得られた塗布膜にラビング処理（ローラーの回転数：１０００回転／２．９ｍｍ、ステージ速度１．８ｍ／分）を１回施して、ガラス基材上に配向膜を作製した。
【００９９】
―――――――――――――――――――――――――――――――――
配向膜形成用組成物１の組成
―――――――――――――――――――――――――――――――――
・変性ビニルアルコール（下記式（ＰＶＡ−１）参照）  ２．００質量部
・水                                              ７４．０８質量部
・メタノール                                      ２３．８６質量部
・光重合開始剤
（イルガキュア２９５９、ＢＡＳＦ社製）              ０．０６質量部
―――――――――――――――――――――――――――――――――
【０１００】
【化１３】
2020117716.tif 000014
【０１０１】
上記式（ＰＶＡ−１）における繰り返し単位に付された数値は、各繰り返し単位のモル比率を表す。
【０１０２】
＜光吸収異方性膜の作製＞
得られた配向膜上に、実施例１の着色組成物（下記組成を参照）を、スピンコーターを用いて、回転速度１０００回転／１０秒の条件でスピンコートした後、室温で３０秒間乾燥させることで、配向膜上に塗布膜を形成した。続いて、得られた塗布膜を１８０℃で１５秒間加熱した後、室温に冷却して、配向膜上に実施例１の光吸収異方性膜を作製した。
―――――――――――――――――――――――――――――――――
実施例１の着色組成物の組成
―――――――――――――――――――――――――――――――――
・液晶性化合物（Ａ）（下記式（Ａ）参照）            ４．８１質量部
・上記の２色性色素化合物（Ｄ１）                    １．６９質量部
・界面改良剤Ｆ１（下記式（Ｆ１）参照）              ０．０４質量部
・シクロペンタノン（溶媒）                        ９３．４６質量部
―――――――――――――――――――――――――――――――――
【０１０３】
【化１４】
2020117716.tif 000015
【０１０４】
上記式（Ａ）における「ｎＰｒ」は、ｎ−プロピル基を表す。
なお、液晶性化合物（Ａ）のＨＳＰ値は、２１．７であった。
【０１０５】
【化１５】
2020117716.tif 000016
【０１０６】
［実施例２〜６］
実施例２〜６の着色組成物を用いた以外は、実施例１と同様にして、実施例２〜６の光吸収異方性膜を作製した。
ここで、実施例１の着色組成物に含まれる２色性色素化合物（Ｄ１）にかえて、実施例２では上記２色性色素化合物（Ｄ２）を用い、実施例３では上記２色性色素化合物（Ｄ３）を用い、実施例４では上記２色性色素化合物（Ｄ４）を用い、実施例５では上記２色性色素化合物（Ｄ５）を用い、実施例６では上記２色性色素化合物（Ｄ７）を用いた以外は、実施例２〜６の着色組成物は、実施例１の着色組成物と同様の組成である。
【０１０７】
［実施例７］
実施例７の着色組成物を用いた以外は、実施例１と同様にして、実施例７の光吸収異方性膜を作製した。
ここで、実施例７の着色組成物は、実施例１の着色組成物に含まれる液晶性化合物（Ａ）にかえて、下記液晶性化合物（Ｂ）を用いた以外は、実施例１の着色組成物と同様の組成である。
【０１０８】
【化１６】
2020117716.tif 000017
【０１０９】
液晶性化合物（Ｂ）は、ＨＳＰ値が２２．２であり、数平均分子量が１０５２１であった。
【０１１０】
［比較例１］
比較例１の着色組成物を用いた以外は、実施例１と同様にして、比較例１の光吸収異方性膜を作製した。
ここで、比較例１の着色組成物は、実施例１の着色組成物に含まれる２色性色素化合物（Ｄ１）にかえて、上記２色性色素化合物（Ｄ６）を用いた以外は、実施例１の着色組成物と同様の組成である。
【０１１１】
［比較例２］
比較例２の着色組成物を用いた以外は、実施例１と同様にして、比較例２の光吸収異方成膜を作製した。
ここで、比較例２の着色組成物は、実施例７の着色組成物に含まれる２色性色素化合物（Ｄ１）にかえて、上記２色性色素化合物（Ｄ６）を用いた以外は、実施例７の着色組成物と同様の組成である。
【０１１２】
［評価試験］
＜２色比＞
光学顕微鏡（株式会社ニコン製、製品名「ＥＣＬＩＰＳＥ  Ｅ６００  ＰＯＬ」）の光源側に直線偏光子を挿入した状態で、サンプル台に実施例および比較例の各光吸収異方性膜をセットし、マルチチャンネル分光器（Ｏｃｅａｎ Ｏｐｔｉｃｓ社製、製品名「ＱＥ６５０００」）を用いて５００〜７００ｎｍの波長域における光吸収異方性膜の吸光度を測定し、以下の式により２色比を算出した。
２色比（Ｄ０）＝Ａｚ０／Ａｙ０
上記式において、「Ａｚ０」は光吸収異方性膜の吸収軸方向の偏光に対する吸光度を表し、「Ａｙ０」は光吸収異方性膜の偏光軸方向の偏光に対する吸光度を表す。
【０１１３】
［評価結果］
以上の評価試験の結果を第１表に示す。なお、下記表中、「ＨＳＰ値の差」とは、２色性色素化合物のＨＳＰ値（ＨＳＰ１）と、液晶性化合物のＨＳＰ値（ＨＳＰ２）との差の絶対値（｜ＨＳＰ２−ＨＳＰ１｜）を表す。
【０１１４】
【表１】
2020117716.tif 000018
【０１１５】
第１表に示すように、ハンセン溶解度パラメータが１７．５以上であり、かつ、上述した式（１）で表される構造を有する２色性色素化合物を含有する着色組成物を用いることで、２色比に優れた光吸収異方性膜が得られることがわかった（実施例１〜７）。
また、実施例１〜７の対比によれば、上述した式（２）におけるＬ３およびＬ４の少なくとも一方が架橋性基である２色性色素化合物を含有する着色組成物を用いることで（実施例１〜４、実施例６〜７）、２色比がより優れた光吸収異方性膜が得られることがわかった。
また、実施例４と実施例６との対比によれば、上述した式（２）におけるＬ３およびＬ４の両方が架橋性基である２色性色素化合物を含有する着色組成物を用いることで（実施例４）、２色比がより優れた光吸収異方成膜が得られることがわかった。
一方、比較例１〜２では、上述した式（１）で表される構造を有するものの、ハンセン溶解度パラメータが１７．５未満である２色性色素化合物を含有する着色組成物を用いることで、光吸収異方性膜の２色比が劣ることが示された。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
下記式（２）で表される構造を有し、かつ、ハンセン溶解度パラメータが１７．５〜２６．０である２色性色素化合物と、
ハンセン溶解度パラメータが１８．０〜３０．０である液晶性化合物と、を含有する着色組成物を用いて形成される、光吸収異方性膜。
【化１】
2020117716.tif 000024
前記式（２）中、Ａ４は、置換基を有していてもよい２価の芳香族基を表す。
前記式（２）中、Ｌ３およびＬ４は、それぞれ独立に、置換基を表す。
前記式（２）中、Ｅは、窒素原子を表す。
前記式（２）中、Ｒ１は、水素原子、ハロゲン原子、置換基を有していてもよいアルキル基および置換基を有していてもよいアルコキシ基のいずれかの基または原子を表す。
前記式（２）中、Ｒ２は、水素原子または置換基を有していてもよいアルキル基を表す。
前記式（２）中、Ｒ３は、水素原子または置換基を表す。
前記式（２）中、ｎは１である。
【請求項２】
前記式（２）において、Ａ４がフェニレン基である、請求項１に記載の光吸収異方性膜。
【請求項３】
前記式（２）において、Ｌ３およびＬ４の少なくとも一方が架橋性基を含む、請求項１または２に記載の光吸収異方性膜。
【請求項４】
前記式（２）において、Ｌ３およびＬ４の両方が架橋性基を含む、請求項１〜３のいずれか１項に記載の光吸収異方性膜。
【請求項５】
前記架橋性基が、アクリロイル基またはメタクリロイル基である、請求項３または４に記載の光吸収異方性膜。
【請求項６】
前記２色性色素のハンセン溶解度パラメータが１８．０〜２４．８である、請求項１〜５のいずれか１項に記載の光吸収異方性膜。
【請求項７】
前記液晶性化合物のハンセン溶解度パラメータが２０．０〜２８．０である、請求項１〜６のいずれか１項に記載の光吸収異方性膜。
【請求項８】
基材と、
前記基材上に形成された請求項１〜７のいずれか１項に記載の光吸収異方性膜と、
を有する、積層体。